Brevet FR2810792A1 — publié le 20011228

TRANSISTOR MOS VERTICAL À GRILLE ENTERRÉE ET PROCÉDÉ DE FABRICATION DE CELUI-CI DOMAINE TECHNIQUE La présente invention concerne un transistor MOS (Métal-Oxyde Semiconducteur) vertical et un procédé de fabrication de celui-ci. Elle trouve des applications en micro- électronique pour la fabrication de divers dispositifs comme par exemple les inverseurs numériques qui utilisent des transistors complémentaires l'un de l'autre. ETAT DE LA TECHNIQUE ANTERIEURE On connaît déja un grand nombre de transistors MOS latéraux (encore appelés transistors MOS plans ). On connaît en particulier un transistor MOS latéral à puits quantique ( quantum well latéral MOS transistor ), ayant une structure de type pseudo-SOI, par le document suivant auquel on se reportera Demande internationale PCT/FR97/01075 du 13 juin 1997, Transistor MOS à puits quantique et procédés de fabrication de ce transistor , numéro de publication internationale W097/48135, invention de Simon Deleonibus, correspondant à la demande de brevet américain déposée le 12 février 1998, dont le numéro de série est 09/011,626. La figure 1 est une vue en coupe transversale schématique d'un transistor MOS vertical connu. Ce transistor MOS vertical est formé sur un substrat semiconducteur 2 et comprend une source en matériau semiconducteur, formée sur le substrat 2 un drain semiconducteur 6, disposé au-dessus de la source 4 et de type de dopage identique à celui de cette derniere, et un canal semiconducteur 8 compris entre la source et le drain et de type de dopage opposé à celui de la source. Le transistor de la figure 1 comprend aussi une grille électriquement conductrice, composée de deux zones 10 et 12 qui encadrent l'ensemble formé le drain 6 et le canal 8. Ce transistor comprend en outre un isolant de grille qui est composé de deux couches minces électriquement isolantes 14 et 16 séparant respectivement les zones de grille 10 et 12 du drain 6 et du canal 8 et se prolongeant , sensiblement a angle droit à la surface de la source 4, en isolant ainsi cette dernière des zones de grille 10 et 12. Le transistor MOS vertical de la figure 1 présente un inconvénient. En effet, la capacité parasite ( stray capacitance ) entre la grille et la source de ce transistor est trop grande. Cela résulte du fait que cette capacité est inversement proportionnelle à l'épaisseur T de l'isolant de grille. Or, entre la grille et le canal du transistor, on a besoin d'un isolant de faible épaisseur car on souhaite qu'un courant électrique élevé puisse circuler dans canal et l'on peut montrer que ce courant est une fonction décroissante de l'épaisseur T. I1 convient aussi de noter que la capacité entre grille et le drain du transistor de figure 1 est minimisée par la présence de l'isolant de grille (compose des deux couches 14 et 16). Ce transistor MOS vertical connu présente un autre inconvénient : la distance entre la lle et le drain du transistor de la figure 1 ne peut être rendue inférieure à une distance minimale, fixée par la tolérance d'alignement des machines d'insolation que l'on utilise pour la fabrication des transistors verticaux de ce genre. EXPOSÉ DE L'INVENTION La présente invention a pour et un transistor MOS vertical ainsi qu'un procédé de fabrication de ce transistor, qui permettent de remédier aux inconvénients précédents. De façon précise, la présente invention a tout d'abord pour objet un transistor de type MOS vertical comprenant - un substrat semiconducteur, - une source en matériau semiconducteur, formée dans ou sur ce substrat, - un canal formé au-dessus de la source et fait d'un matériau semiconducteur ayant un type de dopage opposé à celui de la source, - un drain formé âu-dessus du canal et fait d'un matériau semiconducteur ayant un type de dopage identique à celui de la source, et - une grille formée de part d'autre du canal et du drain et électriquement isolée de la source, du canal et du drain, transistor étant caractérisé en ce qu' comprend en outre - un ensemble électriquement isolant formé -dessus le drain, cet ensemble électriquement isolant comprenant, de part et d'autre du drain, des zones électriquement isolantes appelées espaceurs , et - des cavités qui s'étendent sous l'ensemble électriquement isolant, de part et d'autre du canal, la grille étant formée de part et d'autre de cet ensemble électriquement isolant, des portions de la grille se trouvant dans les cavités. Selon un mode de réalisation avantageux du transistor objet de l'invention, des couches électriquement isolantes qui s'étendent au moins entre le canal et ces portions de la grille. Du fait des portions de la grille qui se trouvent dans ces cavités, on peut considérer que ce transistor de type MOS vertical possède une grille enterrée. Selon un mode de réalisation préféré du transistor objet de l'invention, la grille est faite d'un matériau métallique. Selon un mode de réalisation particulier de ce transistor, la source, le canal et le drain sont faits à partir de silicium. Dans ce cas, selon un mode de réalisation particulier de l'invention, les couches électriquement isolantes, qui s'étendent au moins entre le canal et les portions de grille, sont faites d'un matériau choisi parmi la silice, le nitrure de silicium et l'oxyde d'hafnium que l'on note plus simplement HiK (matériaux de constantes diélectriques élevées). La présente invention concerne aussi un procédé de fabrication du transistor de type MOS vertical objet de 'invention, dans lequel - on forme une structure comprenant un substrat semiconducteur, une zone de source, une zone de canal et le drain au-dessus de la zone de canal, - on forme, par-dessus le drain, un ensemble électriquement isolant comprenant les zones électriquement isolantes, appelées espaceurs , de part et d'autre drain, - on forme, dans la structure, deux évidements de part et d'autre de l'ensemble électriquement isolant, les flancs respectifs de ces évidements les plus proches de l'ensemble électriquement isolant étant situés sous ce dernier, de part et d'autre la zone de canal, pour former ainsi les cavités, - on forme les couches électriquement isolantes au moins sur ces flancs des évidements et d'autres couches électriquement isolantes au fond de ces évidements, et - on forme la grille du transistor de part et d'autre de l'ensemble électriquement isolant et jusque dans les cavités. Selon un mode de mise en #uvre particulier du procédé objet de l'invention, pour former 1 ensemble électriquement isolant, - on forme, sur la structure, une première couche qui est électriquement isolante et, sur cette première couche, une deuxième couche qui est également électriquement isolante, - on grave ces première et deuxième couches de façon à obtenir un élément isolant appelé cheminée qui recouvre le drain, - on forme, par-dessus cet élément isolant une troisième couche qui est également électriquement isolante, et - on grave cette troisième couche de façon à former les espaceurs et à achever la formation de l'ensemble électriquement isolant. De préférence, la deuxième couche apte à servir de couche d'arrêt de planage (également appelée couche d'arrêt de planarisation ) a une couche de métal que l'on forme ultérieurement qui est destinée à la formation de la grille du transistor. Alors, cette deuxième couche par exemple en nitrure de silicium ou en carbure de silicium. De préférence, dans ce cas, la première couche est en outre apte à servir de couche-tampon. Selon un mode de mise en #uvre particulier du procédé objet de l'invention, - on forme, à travers l'ensemble électriquement isolant, un trou qui s'étend jusqu'au drain et - on forme, dans ce trou, une couche de -contact de drain. De préférence, on forme en même temps la grille et cette couche de pré-contact de drain. De préférence, on forme la zone de source implantation, dans le substrat, d'ions aptes à conduire à un dopage prédéfini de ce substrat ou par epitaxie, sur ce substrat, d'un semiconducteur ayant ce dopage prédéfini. De préférence également, on forme drain par épitaxie ou par implantation d'ions. BRÈVE DESCRIPTION DES DESSINS La présente invention sera mieux comprise à la lecture de la description d'exemples de réalisation donnés ci-après, à titre purement indicatif et nullement limitatif, en faisant référence aux dessins annexés sur lesquels # la figure 1 est une vue en coupe transversale schématique d'un transistor MOS vertical connu et a déjà été décrite, # les figures 2 à 9 illustrent schématiquement des étapes d'un mode de mise #uvre particulier du procédé objet de l'invention, # la figure 10 est une vue de dessus schématique et partielle d'un transistor conforme à l'invention, # la figure 11A est une vue en coupe transversale schématique d'un transistor conforme à l'invention dans lequel la garde entre la grille et le drain est nulle et la figure 11B est une vue de dessus schématique et partielle de ce transistor, et les figures 12 et 13 sont des vues en coupe transversales schématiques de transistors conformes à l'invention qui sont complémentaires l'un de l'autre. EXPOSE DÉTAILLÉ DE MODES DE RÉALISATION PARTICULIERS Les figures 2 à 9 illustrent schématiquement des étapes d'un exemple du procédé objet de l'invention, permettant d'obtenir transistor MOS vertical à grille métallique enterrée conforme à l'invention. Pour mettre en #uvre le procédé illustré par ces figures 1 à 9, on utilise un substrat semiconducteur monocristallin 18 qui, dans l'exemple représenté, est en silicium monocristallin de type p. On dépose par épitaxie, sur ce substrat 18 une couche 20 de silicium de type n+ (et donc fortement dopé, par exemple au moyen de phosphore, d'arsenic d'antimoine), qui est destinée à la formation de la source du transistor. Au lieu d'utiliser une épitaxie en vue former cette source, on pourrait utiliser implantation d'ions appropriés (par exemple des ions de phosphore, d'arsenic ou d'antimoine) dans le substrat 18. On dépose ensuite par épitaxie, sur la couche 20, une couche 22 de silicium de type p (ou de SiGeXCy de type p, qui est destinée à la formation du canal du transistor. Le drain 26 du transistor est réalisé par dépôt par épitaxie, sur cette couche 22, d' couche 24 de silicium de type n ou par une implantation de type n de la couche 22 pour obtenir la couche 24 du transistor au-dessus d'une zone 23 de la couche 22, correspondant au canal de ce transistor. En dessous de cette zone 23, la zone 27 de la couche 20 correspond à la source du transistor. on forme ensuite, par-dessus le drain 26, un ensemble électriquement isolant 28 comme on l'explique ci-après. on dépose d'abord une première couche 30 en silice dessus du drain 26 et de la couche 22 puis une deuxième couche 32 en nitrure de silicium sur cette couche on grave ensuite les couches 30 et 32 pour former, par-dessus le drain 26, deux zones électriquement isolantes, l'une 34 en silice et l'autre 36 en nitrure de silicium. L'empilement de ces zones 34 et 36 constitue ce que l'on appelle la cheminée du transistor. on forme ensuite des zones électriquement isolantes appelées espaceurs . Pour ce faire, sur la structure résultant des étapes précédentes et donc sur la cheminée et la couche 22, on dépose une couche 38 de silice ou de nitrure de silicium et l'on grave cette couche jusqu'à l'obtention de deux zones électriquement isolantes 42 et 44, constituant les espaceurs qui se trouvent de part et d'autre de la cheminée (et donc de part et d'autre du drain 26) et au-dessus desquelles émerge l'extrémité supérieure de la zone 36 en nitrure de silicium. On achève ainsi la formation de l'ensemble électriquement isolant 28. On précise que la structure que l'on voit sur la figure 2 comprend aussi deux zones d'isolation de champ (non représentées) qui sont placées de part et autre de cette ensemble 28 et sont réalisées avant ce dernier, par exemple par la méthode appelée LOCOS. Ces zones d'isolation de champ sont destinées à isoler électriquement le transistor, que l'on veut former, d'autres transistors identiques (non représentés), également formés à partir du substrat 18 et des couches 20, 22 et 24. Dans la couche 22, on forme ensuite deux évidements 46 et 48 (figure 3) entre ces zones d'isolation de champ et la zone de canal 23. Ces évidements 46 et 48 s'étendent sous les espaceurs et 44 et peuvent même s'étendre, si on le souhaite, sous le drain 26 du transistor. Pour obtenir ces évidements 46 et , on peut procéder à une gravure de la couche 22 de façon isotrope et sélective par rapport à l'isolation de champ et aux espaceurs, pendant un temps approprie. Cependant, pour une meilleure maîtrise géométrique de la structure finalement obtenue que l'on voit sur la figure 3, il est préférable, pour obtenir ces évidements 46 et 48, de réaliser une implantation à forte dose de type p+, par exemple au moyen de noyaux de bore, dans des zones 50 et 52 (voir la figure 2) de la couche 22, ces zones 50 et 52 correspondant aux évidements 46 et 48 que l'on veut obtenir. voit aussi sur la figure 2 le faisceau 54 des ions B+ utilisés. Un recuit d'implantation, suivi une diffusion, permet d'ajuster la largeur du canal du transistor que l'on veut réaliser. On effectue ensuite une gravure sélective silicium p+ des zones 50 et 52 par rapport au silicium de type p de la couche 22 (où il n'y a pas eu d'implantation). Un mélange utilisable pour ce faire est mentionné dans la demande internationale citée plus haut. On réalise ensuite une nitruration des zones exposées, résultant de la gravure sélective mentionnée ci-dessus, au moyen de gaz amoniac par exemple, ce qui conduit à l'obtention de couches très minces 56 et 58 (figure 4) en nitrure de silicium sur les flancs 46a et 48a des évidements 46 et 48, flancs qui se trouvent sous l'ensemble 28, ainsi qu'au fond de ces évidements. On procède ensuite à une implantation à forte dose, de type n+, par exemple au moyen d'un faisceau 60 d'ions As' ou P+, dans la couche 22, au fond des évidements 46 et 48, à travers les couches 56 et 58. Les zones qui résultent de cette implantation ont les références 62 et 64 sur la figure 4. Après l'activation des dopants, on procède à une oxydation des zones implantées 62 et 64. Les zones ainsi oxydées ont les références 66 et 67 sur la figure 5. On a repéré, sur cette figure 5, la source 68 transistor qui est située sous le canal 69 de transistor, ce canal étant lui-même situé sous le drain du transistor. On dépose ensuite un isolant de grille. Pour ce faire, on dépose des couches par exemple silice 70 et 72 (figure 6) respectivement sur les zones et 67, les zones 70 et 72 s'étendant jusqu'à partie inférieure de l'ensemble électriquement isolant comme on le voit sur la figure 6. On forme ensuite un trou 74 (figure 7) atteignant le drain 26 par lithographie et gravure des zones 36 et 34 de l'ensemble électriquement isolant 28, puis on fait croître à l'intérieur du trou 74, épitaxie sélective, une couche de pré-contact de drain 76 en silicium ou en SiGeXCy ou encore en un métal est par exemple choisi parmi le cobalt, le tungstène et titane. L'épaisseur de cette couche est réglable. I1 convient de noter que si l'on épitaxie métal, un siliciure est susceptible de se former à 'interface entre ce métal et le drain 26. On forme ensuite la grille du transistor, part et d'autre de l'ensemble électriquement isolant 28 (figure 7), tout en complétant le pré-contact de drain. I1 convient de noter que la grille n'est pas forcément métallique. Elle peut être réalisée en silicium polycristallin dopé n+ (respectivement p+) pour un transistor à canal n (respectivement p), par exemple déposé par un procédé LPCVD. D'une façon générale elle peut être réalisée dans un matériau semiconducteur dopé, par exemple le silicium ou 1e germanium. Selon un mode de réalisation avantageux, pour former la grille (tout en complétant le contact de drain), on dépose un métal, qui est par exemple choisi parmi le cobalt, le tungstène et le titane, sur la structure obtenue à la figure 7, exemple par dépôt chimique en phase vapeur ( chemical vapor déposition ). Le métal ainsi déposé dépasse niveau supérieur de la zone 36 en nitrure de silicium. Ce métal est ensuite plané (on dit aussi planarisé ) : on effectue un polissage de ce métal zone 36 servant de couche d'arrêt de polissage. voit sur la figure 8 la couche métallique 77 planée aussi planarisée ) ainsi obtenue, qui s'étend dans le trou 74 et de part et d'autre de l'ensemble La zone 34 sert non seulement de couche isolation électrique mais encore de couche-tampon. En effet, des défauts seraient créés si 'on formait du nitrure de silicium directement sur le drain 26, obtenu par épitaxie et gravure, puis de la silice enterrée, par oxydation thermique. Avant de déposer le métal servant à former la couche 77, il est possible (mais pas indispensable) de remplir de métal les cavités 78 et 80 (figure 7) qui existent sous les espaceurs 42 et 44 du fait des précédentes étapes du procédé. On utilise à cet effet un dépôt chimique en phase vapeur de cobalt, de tungstène ou de titane par exemple. On voit sur la figure 8 les couches de métal 82 résultant de ce dépôt. Ce métal remplit les cavités 78 et 80 tout en recouvrant les flancs des espaceurs 42 et 44 ainsi que la surface des couches 70 et 72. Au lieu de former ces couches 82, il est possible de recouvrir d'une couche 84 du métal considéré les flancs du trou 74 ainsi que la couche 76 formée dans ce dernier ou encore de former à la fois les couches 82 et 84. On forme ensuite les contacts du transistor. Pour ce faire, l'ensemble de la structure de la figure 8 est recouvert par une couche électriquement isolante 86 (figure 9) en verre de silice dopé au phosphore ou au bore. On forme ensuite trois ouvertures qui traversent de part en part cette couche 86 et débouchent respectivement sur les deux zones 77a et 77b de la couche de métal 77 qui correspondent à la grille du transistor et sur la zone 77c cette couche 77, correspondant au pré contact de drain du transistor. On remplit ces trois ouvertures un métal, par depôt chimique en phase vapeur, pour former deux contacts de grille 88 et 90 et un contact de drain 92. On forme ensuite, à la surface la couche 86, trois couches métalliques d'interconnexion 94, 96 et 98 prolongent respectivement les contacts 88, 90 et 92. Le contact de source du transistor n'est pas représenté. Pour l'obtenir, il est possible de former une couche métallique sur la face inférieure du substrat 18. On achève ainsi la formation du transistor MOS vertical à grille métallique enterrée conforme à 'invention. Dans l'exemple donné, on a utilisé du silicium de type p pour le substrat mais l'invention englobe bien entendu les transistors et procédés de fabrication correspondants qui utilisent un substrat en silicium de type n. Dans ce cas, on forme une source en silicium de type p+, un canal en silicium de type n ou SiGe,Cy de type n et un drain en silicium de type p. On peut bien entendu utiliser tout autre semiconducteur approprié (de type n ou p) pour la formation du transistor. Lors de la mise en ceuvre de l'invention, on précise qu'on peut avoir intérêt à utiliser un premier métal de grille pour l'obtention d'un transistor à canal n et un deuxième métal de grille, différent du premier métal, pour l'obtention d'un transistor à canal p, de façon à obtenir des tensions de seuil opposées. Revenons à la figure 9 pour mettre en évidence des possibilités offertes par l'invention. Observons le transistor dans le plan de coupe transversale de la figure 9 et considérons axe 8 de ce plan, cet axe étant sensiblement parallèle à la surface du substrat 18 et orienté vers la droite de la figure 9. Étant donné que la grille est protégée par les espaceurs 42 et 44, l'écart 0 entre projection l'extrémité droite E de la grille cet axe et 'extrémité droite 0 du drain (origine de l'axe 8), écart qui est positif dans l'exemple de la figure 9, pourrait être nul, voire négatif, en formant les évidements 46 et 48 (figure 3) de telle façon qu'ils 'enfoncent suffisamment sous l'ensemble isolant 28. La figure 10 est une vue de dessus schématique et partielle d'un schéma d'implantation un exemple de transistor MOS vertical à grille métallique selon l'invention. Sur la figure 10, on voit la source 100, le drain 102 et la grille 104 du transistor. Les références 106, 108 et 110 représentent respectivement le contact de drain, un contact de grille et un contact de source. La référence 112 représente le pré-contact de drain et la référence 114 représente un pilier de silicium qui correspond à l'ensemble de ce qui est référencé 28 y compris (42 et 44) sur la figure Le substrat sur lequel est formé ce transistor n'est pas représenté. Par rapport à l'encombrement d'un transistor MOS horizontal classique on gagne moins un facteur 2 sur la surface occupée. En effet, pour une taille de drain donnée, la largeur du transistor est quatre fois plus importante que dans le d'un transistor classique car la grille 104 entoure le pilier de silicium 114 sur les quatre côtés. La garde du bord de grille à drain (c'est-à-dire l'espace qui sépare le bord de la grille 104 (voir figure 10) de celui de l'ensemble 28 (voir' figure 9) est au maximum égale à la tolérance d'alignement donnée par la lithographie de niveau à niveau c'est-à-dire la lithographie qui permet d'aligner le niveau grille rapport au niveau de drain. La figure 11A est une vue schématique et partielle d'une coupe d'un transistor conforme à 'invention. Elle illustre le cas le dépositionnement de la grille par rapport au drain est nul. En effet l'invention permet d'admettre une garde entre la grille et le drain nulle car il restera toujours un résidu de métal sous l'espaceur, permettant de réaliser une grille enrobant le drain. Cela permet de réaliser un transistor de taille plus petite que ceux de l'art antérieur : on gagne une différence de cote sur l'encombrement de la grille sensiblement égale à l'épaisseur de grille. La figure 11B est une vue de dessus schématique et partielle du transistor de la figure . Cette figure 11A correspond à la coupe AA de la figure 11B. Sur ces figures 11A et 11B la référence 115 désigne les résidus de métal de planarisation et de contact plus le métal de grille. Sur la figure 11A, le métal de planarisation et de contact correspond à la référence 77b. Les couches 82 correspondent au métal de grille. On voit aussi la couche isolante 86. Sur la figure 11B on voit également la source 100, le drain 102, la grille 104, le contact de drain 106, le contact de grille 108, le contact de source 110, le pré-contact de' drain 112 et le pilier de silicium 114. On peut, grâce à la présente invention mettre en #uvre une technologie CMOS à grilles duales métalliques, cette technologie utilisant un métal potentiel d'extraction du type n+ pour les transistors MOS à canal n et un métal de potentiel d'extraction du type p+ pour les transistors MOS à canal p. Pour ce faire, on procède, après l'étape d'epitaxie au fond du trou 74 (figure 7), à un dépôt d' couche de nitrure de silicium qui protège le HiK des gravures avec masque du matériau de grille ou (et) de grille planarisée du côté où il est sacrificiel. Après polissage des couches métalliques du transistor, on procède à leur élimination par voie humide du côté non désiré, sélectivement par rapport au nitrure de silicium. Après avoir formé la couche isolante 86, on aboutit au transistor MOS vertical du type X conforme à l'invention, qui est schématiquement représenté sur la figure 12. Pour aboutir au transistor MOS vertical type X conforme à l'invention que l'on voit sur figure 13, on protège le métal de grille 77a, 77b et du côté où ce métal est désiré, par une couche de nitrure de silicium 116. La couche de nitrure de silicium référencée sert donc de couche d'arrêt au polissage du deuxième métal c'est-à-dire le métal référencé 77a, 77b et 77c. REVENDICATIONS 1. Transistor de type vertical comprenant - un substrat semiconducteur , - une source (68) en matériau semiconducteur, formée dans ou sur ce substrat, - un canal (69) formé au dessus de la source et fait d'un matériau semiconducteur ayant un type dopage opposé à celui de la source, - un drain (26) formé au-dessus du canal et fait un matériau semiconducteur ayant typé de dopage identique à celui de la source, et - une grille (77a, 77b) formée de part et d'autre du canal et du drain et électriquement isolée de source, du canal et du drain, ce transistor étant caractérisé en ce qu'il comprend en outre - un ensemble électriquement isolant (28) forme -dessus le drain, cet ensemble électriquement isolant comprenant, de part et d'autre du drain, des zones electriquement isolantes (42, 44), et - des cavités (78, 80) qui s'étendent sous l'ensemble électriquement isolant, de part et d'autre du canal, la grille étant formée de part et d'autre de cet ensemble électriquement isolant, des portions de la grille se trouvant dans les cavités. 2. Transistor selon la revendication 1, dans lequel , des couches électriquement isolantes (70, 72) s'étendent au moins entre le canal et ces portions de la grille. 3. Transistor selon l'une quelconque des revendications 1 et 2, dans lequel la grille (77a, 77b) est faite d'un matériau métallique. 4. Procédé de fabrication du transistor de type MOS vertical selon la revendication 1, dans lequel on forme une structure comprenant un substrat semiconducteur (18), une zone (27) de source, une zone ( ) de canal et le drain au-dessus de la zone de canal, on forme, par-dessus le drain,' un ensemble électriquement isolant (28) comprenant les zones électriquement isolantes (42, 44) de part et d'autre du drain, - on forme, dans la structure, deux évidements 6, 48) de part et d'autre de l'ensemble électriquement isolant, les flancs respectifs (46a, 48a) de ces évidements les plus proches de l'ensemble électriquement isolant étant situés sous ce dernier, de part et d'autre de la zone de canal, pour former ainsi les cavités 8, 80), on forme les couches électriquement isolantes (70, 72) au moins sur ces flancs des évidements et d'autres couches électriquement isolantes (66, 67) au fond de ces évidements, et - on forme la grille (77a, 77b) du transistor de part et d'autre de l'ensemble électriquement isolant et jusque dans les cavités. 5. Procédé selon la revendication 4, dans lequel, pour former l'ensemble électriquement isolant, - on forme, sur la structure, une premiere couche (30) qui est électriquement isolante et, cette première couche, une deuxième couche (32) qui également électriquement isolante, - on grave ces première et deuxième couches de façon à obtenir un élément isolant (34, 36) recouvre le drain, - on forme, par-dessus cet élément isolant, une troisième couche (38) qui est également électriquement isolante, et - on grave cette troisième couche de façon à former les zones électriquement isolantes (42, 44) et ` achever la formation de l'ensemble électriquement isolant. 6. Procédé selon la revendication 5, dans lequel la deuxième couche (32) est en outre apte à servir de couche d'arrêt de planage à une couche de métal (77) que l'on forme ultérieurement et qui est tinée à la formation de la grille (77a, 77b) du transistor. 7. Procédé selon l'une quelconque des revendications 4 à 6, dans lequel - on forme, à travers l'ensemble électriquement isolant, un trou (74) qui s'étend 'usqu'au drain, et - on forme, dans ce trou, une couche (77c) de pré-contact de drain. 8. Procédé selon la revendication 7, dans lequel on forme en même temps la grille (77a, 77b) et cette couche (77c) de pré-contact de drain.